(57)【要約】【課題】防水性、透湿性及び優れた釘穴止水性を兼ね備え、安価に製造することができる止水性積層シートを提供する。【解決手段】可撓性の透湿防水フィルム１３を有し、ねじ釘の貫通により建材に固定される止水性積層シート１０は、前記透湿防水フィルム１３を挟んでいる接着層１２，１４が、ホットメルト接着剤からなりねじ釘に絡んで密着する極細繊維１２ａ１４ａを有するウェブを含んでおり、接着層１２を介して不織ベースシート１１が積層され、接着層１４を介して不織表面シート１５が積層されているものである。【選択図】図１
2015169038.tif 000002
【特許請求の範囲】
【請求項１】
可撓性の透湿防水フィルムを有し、ねじ釘の貫通により建材に固定される止水性積層シートであって、前記透湿防水フィルムを挟んでいる接着層が、ホットメルト接着剤からなり前記ねじ釘に絡んで密着する繊維を有するウェブを含んでおり、一方の前記接着層を介して不織ベースシートが積層され、他方の前記接着層を介して不織表面シートが積層されていることを特徴とする止水性積層シート。
【請求項２】
前記繊維の平均径が、最大で３０μｍであることを特徴とする請求項１に記載の止水性積層シート。
【請求項３】
前記ウェブの目付が、少なくとも２０ｇ／ｍ２であることを特徴とする請求項１又は２に記載の止水性積層シート。
【請求項４】
前記ウェブが接着性を有するメルトブローンウェブ、フラッシュ紡糸ウェブ、静電気積層ウェブ、又はバーストファイバーウェブであることを特徴とする請求項１から３のいずれかに記載の止水性積層シート。
【請求項５】
前記ホットメルト接着剤の主成分が、ポリオレフィン、ポリエステル、ポリアミド、エラストマー、及び／又はエチレン酢酸ビニルであることを特徴とする請求項１に記載の止水性積層シート。
【請求項６】
前記建材が野地板であることを特徴とする請求項１から５のいずれかに記載の止水性積層シート。
【請求項７】
不織ベースシートにホットメルト接着剤をメルトブローすることによって、接着層を形成してから、前記接着層に透湿防水フィルムを貼り合わせ、前記透湿防水フィルムに前記ホットメルト接着剤と同質のホットメルト接着剤をメルトブローすることによって、形成したもう一つの接着層に、不織表面シートを貼り合わせることを特徴とする止水性積層シートの製造方法。
【発明の詳細な説明】
【技術分野】
【０００１】
本発明は、防水性と透湿性とを有し、かつ釘穴から雨水が浸入することを防ぐ釘穴止水性に優れた止水性積層シートに関するものである。
【背景技術】
【０００２】
家屋内への雨水の浸入、及び人体や暖房から生じた水蒸気に起因して外壁内や小屋裏に発生した結露によって、家屋の躯体である木材が腐朽してしまう。これを防ぐため、防水性と透湿性とを有する透湿防水シートが、屋根や外壁の下地に用いられている。この透湿防水シートは、これを貫通した釘やつづり針が野地板や壁板に打ち込まれることによって、固定される。このため透湿防水シートは、透湿性と防水性とに加えて、釘穴と釘等との間隙から雨水が侵入しないように、釘穴止水性をも有するものでなければならない。
【０００３】
特許文献１に、透湿性及び防水性を有する多孔質フィルムと不織布とが、接着樹脂によって貼り合わされて積層した建材用透湿防水シートが開示されている。接着樹脂は、平面視で平行な複数の線条をなしており、０．１〜１ｍｍの隙間を有しつつ不織布に含浸されている。この建材用透湿防水シートは、接着樹脂がこれを貫通した釘等に密着することによって、釘穴止水性を発現する。
【先行技術文献】
【特許文献】
【０００４】
【特許文献１】特開２０１０−１８４４５１号公報
【発明の概要】
【発明が解決しようとする課題】
【０００５】
しかしながらこの接着樹脂同士の隙間を釘等が貫通した場合、接着樹脂が釘等に密着できない。また、釘等がその胴部表面に螺旋状の溝を有するスクリュー釘や木ねじであると、たとえ接着樹脂をスクリュー釘が貫通しても、それが有する溝の所為で接着樹脂がスクリュー釘に密着できない。従来の透湿防水シートは、十分な釘穴止水性を有していなかった。接着樹脂が隙間なく不織布に含浸されていると、十分な釘穴止水性が得られるが、多孔質フィルムの細孔が接着樹脂によって塞がれてしまうため、透湿性が損なわれる。
【０００６】
極細繊維で形成された不織布や、大きな目付を有する不織布を透湿防水シートに用いることによって、釘穴止水性を向上させることが考えられる。しかしながらこのような不織布は高価であるため、透湿防水シートの製造コストの高騰を招来する。
【０００７】
屋外側が降雨に曝され、屋内側に水蒸気が溜まり易い屋根に用いられる透湿防水シートは、防水性と透湿性とに加えて、釘穴から雨水を浸入させない優れた釘穴止水性を有し、かつ安価に製造できるものであることが望まれていた。
【０００８】
本発明は、前記の課題を解決するためになされたもので、防水性、透湿性及び優れた釘穴止水性を兼ね備えた止水性積層シートを提供することを目的とする。
【課題を解決するための手段】
【０００９】
前記の目的を達成するためになされた、本発明の止水性積層シートは、可撓性の透湿防水フィルムを有し、ねじ釘の貫通により建材に固定される止水性積層シートであって、前記透湿防水フィルムを挟んでいる接着層が、ホットメルト接着剤からなり前記ねじ釘に絡んで密着する繊維を有するウェブを含んでおり、一方の前記接着層を介して不織ベースシートが積層され、他方の前記接着層を介して不織表面シートが積層されているものである。
【００１０】
止水性積層シートは、前記繊維の平均径が、最大で３０μｍであることが好ましい。
【００１１】
止水性積層シートは、前記ウェブの目付が、少なくとも２０ｇ／ｍ２であることが好ましい。
【００１２】
止水性積層シートは、前記ウェブが接着性を有するメルトブローンウェブ、フラッシュ紡糸ウェブ、静電気積層ウェブ、又はバーストファイバーウェブであることが好ましい。
【００１３】
止水性積層シートは、前記ホットメルト接着剤の主成分が、ポリオレフィン、ポリエステル、ポリアミド、エラストマー、及び／又はエチレン酢酸ビニルであってもよい。
【００１４】
止水性積層シートは、前記建材が野地板であってもよい。
【００１５】
止水性積層シートの製造方法は、不織ベースシートにホットメルト接着剤をメルトブローすることによって、接着層を形成してから、前記接着層に透湿防水フィルムを貼り合わせ、前記透湿防水フィルムに前記ホットメルト接着剤と同質のホットメルト接着剤をメルトブローすることによって、形成したもう一つの接着層に、不織表面シートを貼り合わせるものである。
【発明の効果】
【００１６】
本発明の止水性積層シートは、接着層がホットメルト接着剤からなるウェブを含んでいることにより、メルトブロー積層された繊維が水蒸気を透過する間隙を形成しつつ、ねじ釘に絡んで密着するので、透湿性と優れた釘穴止水性とを有している。またこの止水性積層シートは、透湿防水フィルムが積層されているので、防水性をも有している。このように本発明の止水性積層シートは、優れた釘穴止水性、透湿性及び防水性を兼ね備えているので、屋根や壁から家屋内に雨水が浸入することを確実に防ぐと同時に、家屋内の水蒸気を透過させて結露の発生を防ぐことができる。
【００１７】
この止水性積層シートは、接着層のウェブの目付が少なくとも２０ｇ／ｍ２であったり、このウェブの繊維の平均径が最大で３０μｍであったりすると、無数の極細繊維が、ねじ釘に絡み付いて釘穴を確りと塞ぐので、釘穴止水性を一層向上させることができる。
【００１８】
この止水性積層シートは、接着層のウェブがメルトブローンウェブであると、止水性を発現する極細繊維を容易でかつ安価に製造することができる。
【００１９】
この止水性積層シートの各部材の材料が、ポリオレフィンであると、耐熱性に優れるので、高い耐熱性が要求される屋根の下材に好適に用いることができる。またリサイクルが容易であるので、産業廃棄物の量を低減することができる。
【００２０】
この止水性積層シートの製造方法によれば、ホットメルト接着剤をメルトブロー積層して接着層を形成するものであるので、優れた釘穴止水性を有する止水性積層シートを簡易に製造することができる。
【図面の簡単な説明】
【００２１】
【図１】本発明を適用する止水性積層シートの一形態を示す模式断面図である。
【図２】本発明を適用する止水性積層シートが、スクリュー釘の貫通によって野地板に固定されている様子を示す模式部分断面図である。
【図３】本発明を適用する止水性積層シートの製造方法を示す模式図である。
【図４】本発明を適用する止水性積層シートの使用方法を示す一部切欠き斜視図である。
【図５】釘穴止水性試験装置の模式部分断面図である。
【発明を実施するための形態】
【００２２】
以下、本発明を実施するための形態を詳細に説明するが、本発明の範囲はこれらの形態に限定されるものではない。
【００２３】
本発明の止水性積層シート１０の一形態の模式断面図を図１に示す。止水性積層シート１０は、不織ベースシート１１と、接着層１２，１４と、透湿防水フィルム１３と、不織表面シート１５とが積層されているものである。これらの部材は薄いシート又はフィルムであるので、止水性積層シート１０は柔軟であり、可撓性を有している。止水性積層シート１０は、ねじ釘が貫通することにより、野地板や壁板のような建材に固定されるものである。なおここでねじ釘とは、ねじ、釘、及びつづり針のように止水性積層シート１０を貫通して固定する留め具をいう。
【００２４】
ポリエチレン製で多孔質の透湿防水フィルム１３が、接着層１２，１４に挟まれている。透湿防水フィルム１３の一方の面に積層された接着層１２を介して不織ベースシート１１が積層されており、透湿防水フィルム１３の他方の面に積層された接着層１４を介して不織表面シート１５が積層されている。不織ベースシート１１及び不織表面シート１５は、ともにポリプロピレン製の不織布である。
【００２５】
接着層１２，１４は、ホットメルト接着剤からなるメルトブローンウェブである。不織布の製造方法の一つであるメルトブロー法は、溶融した樹脂をホットエアとともにダイからターゲットに向かって吹き付けるものである。それによって極細の繊維からなり、均質な繊維径及び厚さを有するメルトブローンウェブを、ターゲット上に形成することができる。そのため接着層１２，１４は、無数の極細繊維１２ａ，１４ａを有している。
【００２６】
極細繊維１２ａ，１４ａの平均径は最大で３０μｍであることが好ましい。それによって、極細繊維１２ａ，１４ａがスクリュー釘４０に緻密に絡み付いて密着し釘穴Ｐを塞ぐので（図２参照）、止水性積層シート１０は優れた釘穴止水性を発現する。一方平均径がこれよりも大きいと、ウェブの繊維はスクリュー釘４０に疎らにしか絡まないので、十分な釘穴止水性が得られない。
【００２７】
接着層１２，１４を形成するメルトブローンウェブの目付は、２０ｇ／ｍ２以上であることが好ましい。それにより、接着層１２，１４内で密に存在する極細繊維１２ａ，１４ａがスクリュー釘４０に多量に絡み付くので、止水性積層シート１０は優れた釘穴止水性を発現する。一方目付がこれよりも小さいと、スクリュー釘４０に絡まる繊維の量が少ないので、十分な釘穴止水性が得られない。一方、目付が大きすぎても釘穴止水性のさらなる向上が望めない上に、無駄に繊維が多くなり不経済である。そのため目付は最大で３０ｇ／ｍ２であることが好ましい。
【００２８】
接着層１２，１４は、極細繊維１２ａ，１４ａ同士が複雑に交差したり絡まり合ったりしていることにより形成された無数の微細孔を有している。この微細孔は０．１〜０．３μｍの平均径を有している。そのため微細孔は、ｎｍオーダー径の水蒸気粒子を透過するが、数百μｍ〜数ｍｍオーダー径の雨水を透過しない。その結果接着層１２，１４は、強固な接着性に加えて、透湿性及び防水性をも有している。
【００２９】
ホットメルト接着剤は、主成分がポリプロピレンであるポリオレフィン系ホットメルト接着剤である。ポリオレフィン系ホットメルト接着剤は、高い耐熱性を有している。そのため、メルトブロー積層された直後であるため完全に硬化していない接着層１２，１４に、不織ベースシート１１又は不織表面シート１５が押し付けられて接着されても、極細繊維１２ａ，１４ａは、繊維形状を維持できる。その結果極細繊維１２ａ，１４ａは、スクリュー釘４０に絡んで密着することができる。またＪＩＳ  Ａ  ６１１１に規定された加熱処理条件である９０℃±２℃で７週間、又は８０℃±２℃で１４週間という条件に曝されても、極細繊維１２ａ，１４ａは軟化せずに繊維形状と接着力とを維持できる。
【００３０】
さらにポリプロピレン系ホットメルト接着剤からなる接着層１２，１４は、ポリオレフィンに対して良好な濡れ性を有しているので、不織ベースシート１１、不織表面シート１５、及び透湿防水フィルム１３に強固に接着することに加え、これらと併せて容易くリサイクルできる。そのため止水性積層シート１０は、産業廃棄物の減量に資する。
【００３１】
図２は、止水性積層シート１０をスクリュー釘４０が貫通していることによって、止水性積層シート１０が野地板２０に固定されている様子を示す部分模式断面図である。止水性積層シート１０は、その上に載置された通気マット３０と、さらにその上に載置された桟木６１ａとともにスクリュー釘４０によって、野地板２０に固定されている。
【００３２】
通気マット３０は、不織布のライナーシート３１同士の間に樹脂製の波形ネット３２が挟まれているものである。空疎な通気マット３０は、止水性積層シート１０と桟木６１ａとの間に空気層を形成するものである。通気マット３０は、この空気層を通じて家屋６０内の水蒸気を家屋６０外に放出することによって（図４参照）、野地板２０の結露発生を防止している。
【００３３】
スクリュー釘４０は、鋭く尖った先端部４１と、表面に螺旋溝４２ａを有する柱状の胴部４２と、胴部４２よりも拡径した頭部４３とを有している。頭部４３の上端面が金槌等によって叩かれることにより、スクリュー釘４０が野地板２０に突き刺さると、胴部４２は螺旋溝４２ａに連れて回転しながら野地板２０に打ち込まれる。螺旋溝４２ａが野地板２０に喰い込むことによって、スクリュー釘４０は野地板２０から容易に抜けないようになっている。
【００３４】
先端部４１が突き刺さり、胴部４２が貫通していることによって、止水性積層シート１０に釘穴Ｐが開けられている。止水性積層シート１０の各部材は、スクリュー釘４０の打ち込みに引っ張られ、釘穴Ｐの周囲で野地板２０に向かって若干潰れている。極細繊維１２ａ，１４ａは、先端部４１に引っ掛って接着層１２，１４から引き摺り出されている。さらに極細繊維１２ａ，１４ａは、回転しながら止水性積層シート１０を貫く胴部４２に随伴するように、螺旋溝４２ａに引っ掛りつつ絡み付いて密着している。それにより、極細繊維１２ａ，１４ａは、接着層１２，１４、透湿防水フィルム１３、及び不織ベースシート１１と、胴部４２との間隙を、確りと塞いでいる。その結果釘穴Ｐの大部分が塞がれて雨水を浸入させないので、止水性積層シート１０は、優れた釘穴止水性を発現する。
【００３５】
このように止水性積層シート１０は、雨水の浸入を防止することができるとともに、透湿性をも有していることによって小屋裏に溜まった水蒸気を家屋６０外（図４参照）に放出して結露の発生を防止することができる。それらによって止水性積層シート１０は、野地板２０を腐朽させない。
【００３６】
図３を参照しながら、止水性積層シート１０の製造方法を説明する。
【００３７】
まず、供給ロール５５に不織ベースシート１１を、別な供給ロール５７に透湿防水フィルム１３を、夫々セットする。ポリプロピレン系のホットメルト接着剤ペレット５１をアプリケータ５２に投入して高温で溶融する。コンベア５６を動作させて供給ロール５５から不織ベースシート１１を繰り出す。
【００３８】
次いで溶融したホットメルト接着剤をダイ５３に送る。ホットメルト接着剤を、コンベア５６上の不織ベースシート１１上に、高速のホットエア５４とともに、吹き付けてメルトブローンウェブである接着層１２を形成する。さらに未硬化状態の接着層１２に、供給ロール５７から繰り出した透湿防水フィルム１３を、貼合せロール５８で押し付ける。それによって、不織ベースシート１１と透湿防水フィルム１３とを接着によって貼り合わせて積層する。この積層シートを巻取ロール５９で巻き取る。
【００３９】
次いで、この積層シートを供給ロール５５にセットし、別な供給ロール５７に不織表面シート１５をセットする。上記と同様に、供給ロール５５から積層シートをコンベア５６で繰り出し、積層シートの透湿防水フィルム１３上に、ホットメルト接着剤を吹き付けて接着層１４を形成する。これに、供給ロール５７から繰り出した不織表面シート１５を、貼合せロール５８で押し付けて接着する。それによって止水性積層シート１０が完成する。これを巻取ロール５９で巻き取る。
【００４０】
止水性積層シート１０が木造家屋６０に使用されている様子の一部切欠き斜視図を図４に示す。止水性積層シート１０は、野地板２０の上に一様に敷かれている屋根下地である。その上に通気マット３０が敷かれ、さらに桟木６１ａが止水性積層シート１０と通気マット３０とともにスクリュー釘４０によって、野地板２０に固定されている。桟木６１ａにスレート６１ｂが固定されている。
【００４１】
屋根６１は、夏季に長時間かつ長期間直射日光を受けて高温に曝される。接着層１２，１４は高い耐熱性を有しているので、夏季の高温下であっても不織ベースシート１１及び不織表面シート１５と、透湿防水フィルム１３との接着を保持することができる。
【００４２】
また屋根６１は、冬季に寒冷な家屋６０外と暖房などによって温暖な家屋６０内とを仕切っているので、野地板２０に結露が発生し易い。止水性積層シート１０は、透湿性を有しているので、家屋６０内の水蒸気を家屋６０外に排出させて野地板２０に結露を生じさせない。
【００４３】
さらに屋根６１は、時として強雨に曝される。止水性積層シート１０は、スクリュー釘４０に絡み付いて密着している極細繊維１２ａ，１４ａによって発現する釘穴止水性と、透湿防水フィルム１３による防水性とを有しているので、家屋６０内に雨水を侵入させない。
【００４４】
止水性積層シート１０は、このように過酷な条件に曝される屋根６１の下地として好適に使用される。
【００４５】
一方、止水性積層シート１０は、壁板６２ａを覆うように固定されることにより、外壁６２の下地としても使用することができる。この場合、止水性積層シート１０の上にラス６２ｂ、モルタル６２ｃ及び塗装膜６２ｄが施工されることにより、外壁６２が形成される。止水性積層シート１０は外壁６２に使用されても、屋根６１の下地に使用されるのと同様に、優れた釘穴止水性と防水性とによって外壁６２内に雨水を浸入させず、さらに透湿性によって結露を発生させない。それにより野地板２０や壁板６２ａのような木造家屋６０の躯体を、雨水浸入や結露によって腐朽させない。
【００４６】
接着層１２，１４は、メルトブローン法の他、フラッシュ紡糸法、静電気積層法、又はバーストファイバー法によっても製造することができる。いずれの製造方法で製造された極細繊維１２ａ，１４ａであってもスクリュー釘４０に絡み付いて密着することができる。
【００４７】
極細繊維１２ａ，１４ａを形成するポリオレフィン系ホットメルト接着剤の主成分として、ポリプロピレンのようなホモポリマーを挙げたが、その他にプロピレン−αオレフィン共重合体、エチレン−αオレフィン共重合体のようなαオレフィン系共重合体を好適に用いることができる。
【００４８】
極細繊維１２ａ，１４ａを形成するホットメルト接着剤の主成分は、ポリプロピレンのようなポリオレフィンの他に、ポリエチレンテレフタレートのようなポリエステル；アラミドのようなポリアミド：天然ゴム、合成ゴム、ポリブタジエン系エラストマー、スチレン−ブタジエン系エラストマー、スチレン−イソプレン系エラストマー、及びスチレン−イソブチレン系エラストマーのようなエラストマー；エチレン酢酸ビニルを用いることができる。これらは単独で用いてもよいし、混合して用いることもできる。エラストマーは、止水性積層シート１０とスクリュー釘４０との間隙に弾性変形しつつ入り込んでこの間隙を確りと塞ぐことができるので、釘穴止水性をさらに向上させることができる。ポリエステルやポリアミドによれば、接着層１２，１４の耐熱性をさらに向上させることができる。
【００４９】
接着層１２，１４を形成するウェブは、夫々同一のものであってもよく、異なるものであってもよい。また接着層１２，１４は、アクリル酸のような吸水性樹脂を含んでいてもよい。それによれば、不織表面シート１５を透過した雨水を接着層１２，１４が吸収するので、雨水が野地板２０や壁板６２ａにまで浸入することをより確実に防止することができる。
【００５０】
不織ベースシート１１及び不織表面シート１５は、止水性積層シート１０に強度を付与するものである。そのため、不織ベースシート１１及び不織表面シート１５を形成している不織布は、繊維がランダムに積層されていることにより、強度や伸びの異方性を有していないことが好ましい。不織ベースシート１１及び不織表面シート１５は、エンボス加工が施されているものであってもよい。それによって、止水性積層シート１０の引張強度、引裂強度、及び耐水圧、並びに柔軟性を向上させることができる。高い柔軟性や引張強度等を有する止水性積層シート１０は、野地板２０に敷いたり壁板６２ａを覆ったりする作業を容易にすることができる。さらに不織表面シート１５に遮熱性を向上させるアルミニウムが蒸着されていてもよい。
【００５１】
多孔質の透湿防水フィルム１３として、具体的に株式会社トクヤマのポーラム（登録商標）を挙げることができる。
【００５２】
止水性積層シート１０を固定する留め具として、図２にスクリュー釘４０を挙げたが、その他にもスムース釘、リング釘、バーブ釘を挙げることができる。釘の他、木ねじやつづり針を用いることもできる。極細繊維１２ａ，１４ａは、いずれの留め具であっても、これに絡み付いて密着することができる。
【実施例】
【００５３】
以下に、本発明の止水性積層シートの実施例と、本発明を適用外のサンプルの比較例とを示す。
【００５４】
（実施例１）
実施例１の止水性積層シートを次のように作製した。主成分がαオレフィン系共重合体であるオレフィン系ホットメルト接着剤を１８０℃で溶融した。供給ロールから８．３ｍ／分の繰出速度で繰り出された不織ベースシート上に、このホットメルト接着剤をダイから吐出量２．５ｋｇ／時でホットエアとともに吹付けた。このときホットエアの流量を、１．３ｍ３／分とした。その結果、目付が２０ｇ／ｍ２であり、平均径３０μｍの極細繊維を有するウェブの接着層が得られた。半硬化状態の接着層に、透湿防水フィルムを積層させた。これに上記と同様にしてさらにウェブの接着層を作製した後、表面不織シートを積層させて実施例１の止水性積層シートを得た。
【００５５】
（実施例２）
ホットメルト接着剤としてスチレン−イソブチレンブロック共重合体を主成分とするゴム系ホットメルト接着剤を用いたこと、及びこれの溶融温度を１２０℃としたこと以外は、実施例１と同様に接着層を作製した。それにより、接着層の目付が２０ｇ／ｍ２であり、極細繊維の平均径が２０μｍである実施例２の止水性積層シートを得た。
【００５６】
（比較例１）
ホットメルト接着剤としてスチレン−イソブチレンブロック共重合体を主成分とするゴム系ホットメルト接着剤を用いたこと、これの溶融温度を１２０℃としたこと、及び繰出速度を１６．５ｍ／分としたこと以外は、実施例１と同様に接着層を作製した。それにより、接着層の目付が１０ｇ／ｍ２であり、極細繊維の平均径が２０μｍである比較例１の止水性積層シートを得た。
【００５７】
（比較例２）
不織ベースシートの繰出速度を１６．５ｍ／分としたこと以外は、実施例１と同様に接着層を作製した。それにより、接着層の目付が１０ｇ／ｍ２であり、極細繊維の平均径が３０μｍである比較例２の止水性積層シートを得た。
【００５８】
（比較例３）
ホットエアの流量を、０．８ｍ３／分としたこと以外は、実施例１と同様に接着層を作製した。それにより、接着層の目付が２０ｇ／ｍ２であり、極細繊維の平均径が６０μｍである比較例３の止水性積層シートを得た。
【００５９】
（比較例４）
市販品であるＡ社製の透湿防水シートを比較例４とした。この透湿防水シートは、アルミ蒸着ポリプロピレンフィルム、ポリプロピレン長繊維不織布、ポリプロピレン特殊不織布、及びポリプロピレン長繊維不織布が積層されたものである。
【００６０】
（比較例５）
市販品であるＢ社製の透湿防水シートを比較例５とした。この透湿防水シートは、アルミ蒸着ポリプロピレン不織布、ポリプロピレン透湿防水フィルム、及びポリプロピレン不織布が積層されたものである。
【００６１】
なお、比較例４及び５の接着剤の種類、接着層の目付、及び繊維の平均径は、不明である。
【００６２】
（釘穴止水性試験）
止水性積層シートの釘穴止水性試験を行った。図５に釘穴止水性試験装置７０の模式部分断面図を示す。つづり針４０ａは、ＪＩＳ  Ｓ  ６０３６に準拠した３号Ｕである。このつづり針４０ａが、ハンドタッカーによって止水性積層シート１０を貫通し、木片７５に打ち込まれている。打ち込まれたつづり針４０ａは、釘穴止水性試験装置７０当たり１個である。パイプ７１は、筒状をなしており透明な樹脂で成形されている。パイプ７１の内径は、３５ｍｍである。パイプ７１と止水性積層シート１０との接触面は、瞬間接着剤７３によって接着されている。瞬間接着剤７３の周囲は、パイプ７１の外周面と止水性積層シート１０とに密着したシリコーン樹脂製のシーリング剤７４に覆われている。瞬間接着剤７３及びシーリング剤７４は、パイプ７１の内空に入れられる水７２が漏れないようにするものである。
【００６３】
実施例１、２及び比較例１〜５の夫々について、釘穴止水性試験装置７０を１０台ずつ用意した。試験室の温度を２１℃、湿度５５％一定に保った後、水深Ｄが１５０ｍｍとなるように、水７２をパイプ７１の内空に注ぎ入れた。これを静置し、２４時間経過後の水深Ｄを測定した。水深Ｄ２４時間経過後の水深Ｄを１５０ｍｍ、１５０ｍｍ未満１００ｍｍ以上、１００ｍｍ未満５０ｍｍ以上、及び５０ｍｍ未満に分類して夫々の分布割合を算出した。さらに２４時間経過後の水深Ｄの平均値を算出した。結果を表１に示す。
【００６４】
【表１】
2015169038.tif 000003
【００６５】
表１から明らかなように、本発明を適用する実施例１及び２の止水性積層シートの２４時間経過後の水深Ｄは、比較例に比べて１００ｍｍ以上の分布割合が高く、高い平均値を示した。実施例１及び２の止水性積層シートは、優れた釘穴止水性を有するものであった。
【産業上の利用可能性】
【００６６】
本発明の止水性積層シートは、家屋の屋根や外壁の下地に用いられる。
【符号の説明】
【００６７】
１０は止水性積層シート、１１は不織ベースシート、１２，１４は接着層、１２ａ，１４ａは極細繊維、１３は透湿防水フィルム、１５は不織表面シート、２０は野地板、３０は通気マット、４０はスクリュー釘、４０ａはつづり針、４１は先端部、４２は胴部、４３は頭部、５１はホットメルト接着剤ペレット、５２はアプリケータ、５３はダイ、５４はホットエア、５５，５７は供給ロール、５６はコンベア、５８は貼合せロール、５９は巻取ロール、６０は木造家屋、６１は屋根、６１ａは桟木、６１ｂはスレート、６２は外壁、６２ａは壁板、６２ｂはラス、６２ｃはモルタル、６２ｄは塗装膜、７０は釘穴止水性試験装置、７２は水、７３は瞬間接着剤、７４はシーリング剤、７５は木片、Ｄは水深、Ｐは釘穴である。
【図１】
2015169038.tif 000004
【図２】
2015169038.tif 000005
【図３】
2015169038.tif 000006
【図４】
2015169038.tif 000007
【図５】
2015169038.tif 000008
【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
可撓性の透湿防水フィルムを有し、ねじ釘の貫通により建材に固定される止水性積層シートであって、前記透湿防水フィルムを挟んでいる接着層が、ポリオレフィン又はポリエステルを主成分としつつ溶融によりホットメルトとなるホットメルト接着剤からなり前記ねじ釘に絡んで密着する繊維形状を維持しているウェブを含みつつ前記ホットメルト接着剤を完全に硬化する前の前記ホットメルトの状態で未硬化のまま不織ベースシートと不織表面シートとに貼り合わされており、一方の前記接着層を介して前記不織ベースシートが積層され、他方の前記接着層を介して前記不織表面シートが積層されていることを特徴とする止水性積層シート。
【請求項２】
前記繊維の平均径が、最大で３０μｍであることを特徴とする請求項１に記載の止水性積層シート。
【請求項３】
前記ウェブの目付が、少なくとも２０ｇ／ｍ２であることを特徴とする請求項１又は２に記載の止水性積層シート。
【請求項４】
前記ウェブが接着性を有するメルトブローンウェブ、フラッシュ紡糸ウェブ、静電気積層ウェブ、又はバーストファイバーウェブであることを特徴とする請求項１から３のいずれかに記載の止水性積層シート。
【請求項５】
前記接着層が、吸水性樹脂を含んでいることを特徴とする請求項１から４のいずれかに記載の止水性積層シート。
【請求項６】
前記建材が野地板であることを特徴とする請求項１から５のいずれかに記載の止水性積層シート。
【請求項７】
不織ベースシートに、ポリオレフィン又はポリエステルを主成分としつつ溶融してから完全に硬化する前にホットメルト状態で未硬化のまま透湿防水フィルム及び不織表面シートを貼るホットメルト接着剤をメルトブローすることによって、繊維形状を維持しているウェブを含む接着層を形成してから、前記接着層に前記透湿防水フィルムを貼り合わせ、前記透湿防水フィルムに前記ホットメルト接着剤と同質のホットメルト接着剤をメルトブローすることによって、形成した繊維形状を維持しているウェブを含むもう一つの接着層に、前記不織表面シートを貼り合わせることを特徴とする止水性積層シートの製造方法。
【手続補正２】
【補正対象書類名】明細書
【補正対象項目名】０００９
【補正方法】変更
【補正の内容】
【０００９】
前記の目的を達成するためになされた、本発明の止水性積層シートは可撓性の透湿防水フィルムを有し、ねじ釘の貫通により建材に固定される止水性積層シートであって、前記透湿防水フィルムを挟んでいる接着層が、ポリオレフィン又はポリエステルを主成分としつつ溶融によりホットメルトとなるホットメルト接着剤からなり前記ねじ釘に絡んで密着する繊維形状を維持しているウェブを含みつつ前記ホットメルト接着剤を完全に硬化する前の前記ホットメルトの状態で未硬化のまま不織ベースシートと不織表面シートとに貼り合わされており、一方の前記接着層を介して前記不織ベースシートが積層され、他方の前記接着層を介して前記不織表面シートが積層されているものである。
【手続補正３】
【補正対象書類名】明細書
【補正対象項目名】００１３
【補正方法】変更
【補正の内容】
【００１３】
止水性積層シートは、前記接着層が吸水性樹脂を含んでいるものであってもよい。
【手続補正４】
【補正対象書類名】明細書
【補正対象項目名】００１５
【補正方法】変更
【補正の内容】
【００１５】
止水性積層シートの製造方法は、不織ベースシートに、ポリオレフィン又はポリエステルを主成分としつつ溶融してから完全に硬化する前にホットメルト状態で未硬化のまま透湿防水フィルム及び不織表面シートを貼るホットメルト接着剤をメルトブローすることによって、繊維形状を維持しているウェブを含む接着層を形成してから、前記接着層に前記透湿防水フィルムを貼り合わせ、前記透湿防水フィルムに前記ホットメルト接着剤と同質のホットメルト接着剤をメルトブローすることによって、形成した繊維形状を維持しているウェブを含むもう一つの接着層に、前記不織表面シートを貼り合わせるものである。
【手続補正５】
【補正対象書類名】明細書
【補正対象項目名】００５５
【補正方法】変更
【補正の内容】
【００５５】
（参考例１）
ホットメルト接着剤としてスチレン−イソブチレンブロック共重合体を主成分とするゴム系ホットメルト接着剤を用いたこと、及びこれの溶融温度を１２０℃としたこと以外は、実施例１と同様に接着層を作製した。それにより、接着層の目付が２０ｇ／ｍ２であり、極細繊維の平均径が２０μｍである参考例１の止水性積層シートを得た。
【手続補正６】
【補正対象書類名】明細書
【補正対象項目名】００６３
【補正方法】変更
【補正の内容】
【００６３】
実施例１、参考例１及び比較例１〜５の夫々について、釘穴止水性試験装置７０を１０台ずつ用意した。試験室の温度を２１℃、湿度５５％一定に保った後、水深Ｄが１５０ｍｍとなるように、水７２をパイプ７１の内空に注ぎ入れた。これを静置し、２４時間経過後の水深Ｄを測定した。水深Ｄ２４時間経過後の水深Ｄを１５０ｍｍ、１５０ｍｍ未満１００ｍｍ以上、１００ｍｍ未満５０ｍｍ以上、及び５０ｍｍ未満に分類して夫々の分布割合を算出した。さらに２４時間経過後の水深Ｄの平均値を算出した。結果を表１に示す。
【手続補正７】
【補正対象書類名】明細書
【補正対象項目名】００６４
【補正方法】変更
【補正の内容】
【００６４】
【表１】
2015169038.tif 000009
【手続補正８】
【補正対象書類名】明細書
【補正対象項目名】００６５
【補正方法】変更
【補正の内容】
【００６５】
表１から明らかなように、本発明を適用する実施例１の止水性積層シートの２４時間経過後の水深Ｄは、比較例に比べて１００ｍｍ以上の分布割合が高く、高い平均値を示した。実施例１の止水性積層シートは、優れた釘穴止水性を有するものであった。